실시 예 8 : ( 단계 A ) 빌딩 블록 테레프탈 알데하이드 [ 세그먼트 = 벤젠 ; Fg = 알데하이드 ( - CHO ) ; ( 0 . 18 g , 1 . 3 mmol ) ] 및 두 번 째 빌딩 블록 트리스 ( 4 - 아미노 페닐 ) 아민 [ 세그먼트 = 트리 페닐 아민 ; Fg = 아민 ( - NH 2 ) ; ( 0 . 26 g , 0 . 89 mmol ) ] 및 2 . 5 g 의 테트라 하이드로 푸란 을 조합 하 였 다 . 균질 한 용액 이 제조 될 때 까지 상기 혼합물 을 교반 하 였 다 . 실온 으로 냉각 시키 면서 , 상기 용액 을 0 . 45 마이크 론 PTFE 막 을 통해 여과 시켰 다 . 1 - 테트라 하이드로 푸란 내 의 p - 톨루엔 설폰산 10 중량 % 용액 0 . 045 g 으로서 운반 된 산 촉매 를 상기 여과 된 용액 에 첨가 하 여 반응 혼합물 을 포함 하 는 액체 를 얻 었 다 . ( 단계 B ) 5 밀 의 갭 을 가지 는 버드 바 가 갖춰진 일정 속도 드로우 다운 코터 를 이용 하 여 금속 화 된 ( TiZr ) MYLAR ™ 기판 의 반사 측면 에 상기 반응 혼합물 을 도포 하 였 다 . ( 단계 C ) 습윤 층 을 지지 하 는 금속 화 된 MYLAR ™ 기판 을 120 ℃ 로 예열 된 통풍 형 오븐 으로 신속 하 게 옮기 고 약 40 분 동안 놓아두 었 다 . 상기 단계 들 로부터 단일 프리 - 스탠딩 SOF 로 기판 으로부터 박리 될 수 있 는 약 6 마이크 론 범위 의 두께 를 가진 SOF 가 제공 되 었 다 . SOF 의 색은 레드 오렌지 ( red orange ) 였 다 . 상기 필름 의 퓨리 에 트랜스폼 적외선 스 팩 트 럼 이 도 9 에 나타나 있 다 .